(57)【要約】【課題】柔軟性、透明性、耐熱性のバランスに優れたシートを提供する。【解決手段】（Ｘ）（Ｙ）の合計１００重量部基準で、下記（ｉ）〜（ｖ）を満たすプロピレン−エチレンブロック共重合体（Ｘ）２０〜５０重量部と、熱可塑性エラストマー（Ｙ）５０〜８０重量部を含有し、  熱可塑性エラストマー（Ｙ）は、（Ｙ１）（Ｙ２）の合計１００重量部基準で、プロピレン／α−オレフィン共重合体（Ｙ１）６５〜９５重量部とエチレン／α−オレフィン共重合体（Ｙ２）５〜３５重量部を含有する、プロピレン系熱可塑性エラストマー組成物からなることを特徴とするシート。（ｉ）メタロセン系触媒を用いて、第１工程でプロピレン単独又はエチレン含量が７重量％以下のプロピレン−エチレンランダム共重合体成分（Ａ）を３０〜９５重量％、第２工程で成分（Ａ）よりも３〜２０重量％多くのエチレンを含有するプロピレン−エチレンランダム共重合体成分（Ｂ）を７０〜５重量％逐次重合することで得られたプロピレン−エチレンブロック共重合体（ｉｉ）ＭＦＲが０．５〜１００ｇ／１０分（ｉｉｉ）融解ピーク温度が１１０〜１５０℃（ｉｖ）分子量分布（Ｍｗ／Ｍｎ）が１．５〜４（ｖ）温度−損失正接曲線において、ｔａｎδ曲線が０℃以下に単一のピークを有する【選択図】なし【特許請求の範囲】
【請求項１】
（Ｘ）（Ｙ）の合計１００重量部基準で、下記（ｉ）〜（ｖ）を満たすプロピレン−エチレンブロック共重合体（Ｘ）２０〜５０重量部と、熱可塑性エラストマー（Ｙ）５０〜８０重量部を含有し、
熱可塑性エラストマー（Ｙ）は、（Ｙ１）（Ｙ２）の合計１００重量部基準で、プロピレン／α−オレフィン共重合体（Ｙ１）６５〜９５重量部とエチレン／α−オレフィン共重合体（Ｙ２）５〜３５重量部を含有する、プロピレン系熱可塑性エラストマー組成物からなることを特徴とするシート。
（ｉ）メタロセン系触媒を用いて、第１工程でプロピレン単独又はエチレン含量が７重量％以下のプロピレン−エチレンランダム共重合体成分（Ａ）を３０〜９５重量％、第２工程で成分（Ａ）よりも３〜２０重量％多くのエチレンを含有するプロピレン−エチレンランダム共重合体成分（Ｂ）を７０〜５重量％逐次重合することで得られたプロピレン−エチレンブロック共重合体である。
（ｉｉ）メルトフローレート（ＭＦＲ：２３０℃、２．１６ｋｇ）が、０．５〜１００ｇ／１０分の範囲にある。
（ｉｉｉ）ＤＳＣ法により測定された融解ピーク温度（Ｔｍ）が、１１０〜１５０℃の範囲にある。
（ｉｖ）ＧＰＣ法により測定された分子量分布（Ｍｗ／Ｍｎ）が、１．５〜４の範囲にある。
（ｖ）固体粘弾性測定により得られる温度−損失正接（ｔａｎδ）曲線において、ｔａｎδ曲線が０℃以下に単一のピークを有する。
【請求項２】
プロピレン／α―オレフィン共重合体（Ｙ１）は、密度が０．８６０〜０．８９０ｇ／ｃｍ３であり、プロピレン以外のα―オレフィン含有量が５〜２０重量％である請求項１に記載のシート。
【請求項３】
エチレン／α―オレフィン共重合体（Ｙ２）の密度が０．８６０〜０．９１０ｇ／ｃｍ３にある請求項１または２に記載のシート。
【請求項４】
プロピレン／α―オレフィン共重合体（Ｙ１）が、メタロセン触媒を用いて重合されたものである請求項１乃至３のいずれか１項に記載のシート。
【請求項５】
エチレン／α−オレフィン共重合体（Ｙ２）が、メタロセン触媒を用いて重合されたものである請求項１乃至４のいずれか１項に記載のシート。
【発明の詳細な説明】
【技術分野】
【０００１】
本発明は、シートに関し、柔軟性、透明性、耐熱性のバランスに優れ、しかも安価なプロピレン系熱可塑性エラストマー組成物を使用した軟質のシートに関する。
【背景技術】
【０００２】
従来、軟質の透明シートとしてポリ塩化ビニルが用いられていたが、可塑剤やモノマーのブリードアウトによる外観不良の問題があり、また環境ホルモン、ダイオキシン等の問題から脱塩ビが強まっている。これに対し、塩化ビニル樹脂に代わる軟質樹脂として、低密度ポリエチレン、エチレン−酢酸ビニル共重合体、アイモノマーなどのエチレンを主体とするものが開発されている。しかしながら、これらのエチレンを主体とする軟質樹脂をシート成形した場合、透明性、表面光沢等が十分ではなく、さらに耐熱性については満足出来るものではなかった。
【０００３】
一方、耐熱性に優れ、経済性や成形加工性に富み環境問題適正を有するプロピレン系樹脂を用いることも提案されているが、プロピレン系樹脂の場合、柔軟性及び透明性が不足するという欠点がある。また、プロピレン系樹脂へ柔軟性及び透明性を付与する手法として、ポリプロピレンにスチレン系エラストマーを添加した系が特許文献１に開示されている。しかしながら、スチレン系エラストマーが高価であるため、生産コストがあがり、経済性の点で問題がある。
【先行技術文献】
【特許文献】
【０００４】
【特許文献１】特開平７−０４８４８５号公報
【発明の概要】
【発明が解決しようとする課題】
【０００５】
本発明の目的は、上記課題を解決し、柔軟性、透明性、耐熱性のバランスに優れ、しかも経済性に優れたプロピレン系熱可塑性エラストマー組成物を使用したシートを提供する。
【課題を解決するための手段】
【０００６】
本発明者は、前記課題を解決すべく鋭意研究を重ねた結果、特定のプロピレン−エチレンブロック共重合体を用いることにより、高価なスチレン系エラストマーを用いることなく柔軟性、透明性、耐熱性のバランスに優れる軟質のシートが得られることを見出し、本発明を完成させた。
本発明は、以下のシートを提供する。
【０００７】
［１］（Ｘ）（Ｙ）の合計１００重量部基準で、下記（ｉ）〜（ｖ）を満たすプロピレン−エチレンブロック共重合体（Ｘ）２０〜５０重量部と、熱可塑性エラストマー（Ｙ）５０〜８０重量部を含有し、
熱可塑性エラストマー（Ｙ）は、（Ｙ１）（Ｙ２）の合計１００重量部基準で、プロピレン／α−オレフィン共重合体（Ｙ１）６５〜９５重量部とエチレン／α−オレフィン共重合体（Ｙ２）５〜３５重量部を含有する、プロピレン系熱可塑性エラストマー組成物からなることを特徴とするシート。
（ｉ）メタロセン系触媒を用いて、第１工程でプロピレン単独又はエチレン含量が７重量％以下のプロピレン−エチレンランダム共重合体成分（Ａ）を３０〜９５重量％、第２工程で成分（Ａ）よりも３〜２０重量％多くのエチレンを含有するプロピレン−エチレンランダム共重合体成分（Ｂ）を７０〜５重量％逐次重合することで得られたプロピレン−エチレンブロック共重合体である。
（ｉｉ）メルトフローレート（ＭＦＲ：２３０℃、２．１６ｋｇ）が、０．５〜１００ｇ／１０分の範囲にある。
（ｉｉｉ）ＤＳＣ法により測定された融解ピーク温度（Ｔｍ）が、１１０〜１５０℃の範囲にある。
（ｉｖ）ＧＰＣ法により測定された分子量分布（Ｍｗ／Ｍｎ）が、１．５〜４の範囲にある。
（ｖ）固体粘弾性測定により得られる温度−損失正接（ｔａｎδ）曲線において、ｔａｎδ曲線が０℃以下に単一のピークを有する。
【０００８】
［２］プロピレン／α―オレフィン共重合体（Ｙ１）は、密度が０．８６０〜０．８９０ｇ／ｃｍ３であり、プロピレン以外のα―オレフィン含有量が５〜２０重量％である上記［１］に記載のシート。
［３］エチレン／α―オレフィン共重合体（Ｙ２）の密度が０．８６０〜０．９１０ｇ／ｃｍ３にある上記［１］または［２］に記載のシート。
［４］プロピレン／α―オレフィン共重合体（Ｙ１）が、メタロセン触媒を用いて重合されたものである上記［１］乃至［３］のいずれか１項に記載のシート。
［５］エチレン／α−オレフィン共重合体（Ｙ２）が、メタロセン触媒を用いて重合されたものである上記［１］乃至［４］のいずれか１項に記載のシート。
【発明の効果】
【０００９】
上記プロピレン系熱可塑性エラストマー組成物でシート成形して得られる本発明のシートは、柔軟性、透明性、耐熱性のバランスに優れる。
そして、本発明のシートは、食品、医薬品、衣料等の包装用に好適に利用できる。また、デスクマット等の文具用途、自動車内外装用途、農業用温室カバー、土水シート、防水シート、化粧シート（建装材、家具等）等の土木・建築用途、太陽電池部材等広い分野で利用可能である。
【図面の簡単な説明】
【００１０】
【図１】ＴＲＥＦによるプロピレン−エチレンランダム共重合体成分（Ａ）およびプロピレン−エチレンランダム共重合体成分（Ｂ）の溶出量及び溶出量積算を示す図である。
【図２】実施例の製造例１で使用した重合装置のフローシート図である。
【発明を実施するための形態】
【００１１】
本発明のシートは、（Ｘ）（Ｙ）の合計１００重量部基準で、前記（ｉ）〜（ｖ）を満たすプロピレン−エチレンブロック共重合体（Ｘ）２０〜５０重量部と、熱可塑性エラストマー（Ｙ）５０〜８０重量部を含有し、
熱可塑性エラストマー（Ｙ）は、（Ｙ１）（Ｙ２）の合計１００重量部基準で、プロピレン／α−オレフィン共重合体（Ｙ１）６５〜９５重量部とエチレン／α−オレフィン共重合体（Ｙ２）５〜３５重量部を含有する、プロピレン系熱可塑性エラストマー組成物からなることを特徴とする。
以下、本発明のシートに用いるプロピレン系熱可塑性エラストマー組成物を構成する各成分、樹脂組成物の製造方法、シートについて詳細に説明する。
【００１２】
１．プロピレン−エチレンブロック共重合体（Ｘ）
本発明で用いるプロピレン−エチレンブロック共重合体（Ｘ）は下記の（ｉ）〜（ｖ）の特性を有する。
（ｉ）メタロセン系触媒を用いて、第１重合工程でプロピレン単独又はエチレン含量７重量％以下のプロピレン−エチレンランダム共重合体成分（Ａ）を３０〜９５重量％、第２重合工程で成分（Ａ）よりも３〜２０重量％多くのエチレンを含有するプロピレン−エチレンランダム共重合体成分（Ｂ）を７０〜５重量％逐次重合することで得られたプロピレン−エチレンブロック共重合体である。
（ｉｉ）メルトフローレート（ＭＦＲ：２３０℃、２．１６ｋｇ荷重）が０．５〜１００ｇ／１０分の範囲にある。
（ｉｉｉ）示差走査熱量測定（ＤＳＣ）による融解ピーク温度（Ｔｍ）が１１０〜１５０℃の範囲にある。
（ｉｖ）ＧＰＣにより測定された分子量分布（Ｍｗ／Ｍｎ）が１．５〜４の範囲にある。
（ｖ）固体粘弾性測定により得られる温度−損失正接（ｔａｎδ）曲線において、ｔａｎδ曲線が０℃以下に単一のピークを有する。
【００１３】
上記（ｉ）〜（ｖ）の特性を有するプロピレン−エチレンブロック共重合体（Ｘ）は、第１重合工程で、プロピレン単独又はエチレン含量が７重量％以下のプロピレン−エチレンランダム共重合体成分（Ａ）を３０〜９５重量％重合した後、第２重合工程で、第１重合工程よりも３〜２０重量％多いエチレン量を含むプロピレン−エチレンランダム共重合体成分（Ｂ）を７０〜５重量％逐次重合することで得られる。
なお、ここでいうプロピレン−エチレンブロック共重合体（Ｘ）とは、プロピレン−エチレンランダム共重合体成分（Ａ）（以下、成分（Ａ）ともいう。）と、プロピレン−エチレンランダム共重合体成分（Ｂ）（以下、成分（Ｂ）ともいう。）を逐次重合することより得られる、通称でのブロック共重合体であり、必ずしも成分（Ａ）と成分（Ｂ）とが完全にブロック状に結合されたものでなくてもよい。
【００１４】
（１−１）成分（Ａ）中のエチレン含量：［Ｅ］Ａ
第１重合工程で製造される成分（Ａ）は、プロピレン−エチレンブロック共重合体（Ｘ）のべたつきを抑制し、耐熱性を発現するために、融点が比較的高く、結晶性を有する、プロピレン単独重合体、もしくはエチレン含量が７重量％以下のプロピレン−エチレンランダム共重合体であり、以下、本明細書においては「プロピレン−エチレンランダム共重合体成分（Ａ）」にはプロピレン単独重合体も含む表現として用いることとする。エチレン含量が７重量％を超えると融点が低くなりすぎ、製品の耐熱性を悪化させる恐れがある。エチレン含量は５重量％以下が好ましく、３重量％以下が更に好ましい。ペレットがべたつくと、ペレットを袋に入れて保管する際に、ペレット同士がくっついてしまうことがある。成分（Ａ）はプロピレンの単独重合体であってもよいので、エチレン含量［Ｅ］Ａの下限値は０である。
【００１５】
（１−２）成分（Ｂ）中のエチレン含量：［Ｅ］Ｂ
第２重合工程で製造される成分（Ｂ）は、プロピレン−エチレンブロック共重合体（Ｘ）中でゴム弾性成分の役割を有し、耐衝撃性を付与するために重要な成分である。
成分（Ｂ）のエチレン含量の範囲は、成分（Ａ）のエチレン含量との差［Ｅ］Ｂ−［Ｅ］Ａ（以下、［Ｅ］ｇａｐともいう。）によって定義される。ゴム成分として耐衝撃性を付与する効果を十分に発揮するために、［Ｅ］ｇａｐは３〜２０重量％の範囲であることが好ましく、さらに好ましくは６〜１８重量％、特に好ましくは８〜１６重量％である。
［Ｅ］ｇａｐを、３重量％以上とすることで、耐衝撃性の効果を十分に付与することができる。また、２０重量％以下であることにより、第１重合工程で製造される成分（Ａ）との相溶性が得られ、プロピレン系熱可塑性エラストマー組成物の透明性の点で好ましい。
【００１６】
（１−３）成分（Ａ）の割合：Ｗ（Ａ）および成分（Ｂ）の割合：Ｗ（Ｂ）
プロピレン−エチレンブロック共重合体（Ｘ）を構成する成分（Ａ）の割合であるＷ（Ａ）および成分（Ｂ）の割合であるＷ（Ｂ）の含有量比は、Ｗ（Ａ）が３０〜９５重量％でありＷ（Ｂ）が７０〜５重量％の範囲にあることが必要である。
Ｗ（Ａ）の割合が３０重量％未満であると、製品のべたつき発生、かつ耐熱性が低下する。他方、Ｗ（Ａ）の割合が９５重量％を越えるとエチレンープロピレンブロック共重合体のゴム弾性が不十分となり耐衝撃性が不十分となる。好ましくは、Ｗ（Ａ）の割合が４０〜９０重量％、更に好ましくは５０〜８０重量％の範囲であるとよい。即ち、Ｗ（Ｂ）の割合は好ましくは６０〜１０重量％、更に好ましくは５０〜２０重量％である。
【００１７】
（１−４）［Ｅ］Ａと［Ｅ］Ｂ及び各成分量Ｗ（Ａ）とＷ（Ｂ）の特定
成分（Ａ）、（Ｂ）の各エチレン含量及び量は、製造時の物質収支（マテリアルバランス）によって特定することも可能であるが、例えば、以下の分析を用いることによっても、より正確にこれらを特定することができる。
【００１８】
（１−４−１）温度昇温溶離分別（ＴＲＥＦ）による各成分量Ｗ（Ａ）とＷ（Ｂ）の特定
プロピレン−エチレンランダム共重合体の結晶性分布をＴＲＥＦにより評価する手法は、当業者によく知られるものであり、例えば、次の文献などで詳細な測定法が示されている。
Ａｐｐｌ．Ｐｏｌｙｍ．Ｓｙｍｐ．；４５，１−２４（１９９０）
Ｐｏｌｙｍ．Ｓｃｉ．；９８，１−４７（１９９０）
Ｐｏｌｙｍｅｒ；３６，８，１６３９−１６５４（１９９５）
【００１９】
本発明におけるプロピレン−エチレンブロック共重合体（Ｘ）は、成分（Ａ）と成分（Ｂ）との各々の結晶性には大きな違いがあり、また、メタロセン触媒を用いて製造されることで各々の分子量分布が狭くなっていることから双方の中間的な成分は極めて少なく、双方をＴＲＥＦにより精度良く判別することが可能である。
具体的な方法を図１のＴＲＥＦによる溶出量及び溶出量積算を示す図を用いて説明する。ＴＲＥＦ溶出曲線（温度に対する溶出量のプロット）において、成分（Ａ）と成分（Ｂ）とはこれらの結晶性の違いにより、成分（Ａ）と成分（Ｂ）の各々のＴＲＥＦ溶出温度Ｔ（Ａ）とＴ（Ｂ）にその溶出温度のピークを示し、その差は十分大きいため、中間の温度Ｔ（Ｃ）（＝｛Ｔ（Ａ）＋Ｔ（Ｂ）｝／２）においてほぼ分離が可能である。
【００２０】
また、ＴＲＥＦ測定温度の下限は、本明細書の実施例における測定に用いた装置では−１５℃であるが、成分（Ｂ）の結晶性が非常に低いあるいは非晶性成分の場合には本測定方法において、測定温度範囲内にピークを示さない場合がある。（この場合には、測定温度下限（すなわち−１５℃）において溶媒に溶解した成分（Ｂ）の濃度は検出される。）
このとき、Ｔ（Ｂ）は測定温度下限以下に存在するものと考えられるが、その値を測定することが出来ないため、このような場合にはＴ（Ｂ）を測定温度下限である−１５℃と定義する。
ここで、Ｔ（Ｃ）までに溶出する成分の積算量をＷ（Ｂ）重量％、Ｔ（Ｃ）以上で溶出する部分の積算量をＷ（Ａ）重量％と定義すると、Ｗ（Ｂ）は結晶性が低いあるいは非晶性の成分（Ｂ）の量とほとんど対応しており、Ｔ（Ｃ）以上で溶出する成分の積算量Ｗ（Ａ）は結晶性が比較的高い成分（Ａ）の量とほぼ対応している。ＴＲＥＦによって得られる溶出量曲線と、そこから求められる上記の各種の温度や量の算出の方法は、図１に例示するように行う。
【００２１】
（１−４−２）ＴＲＥＦ測定方法
本発明において、ＴＲＥＦの測定は具体的には以下のように測定を行う。
試料を１４０℃でｏ−ジクロロベンゼン（０．５ｍｇ／ｍＬＢＨＴ入り）に溶解し溶液とする。これを１４０℃のＴＲＥＦカラムに導入した後８℃／分の降温速度で１００℃まで冷却し、引き続き４℃／分の降温速度で−１５℃まで冷却し、６０分間保持する。その後、溶媒であるｏ−ジクロロベンゼン（０．５ｍｇ／ｍＬＢＨＴ入り）を１ｍＬ／分の流速でカラムに流し、ＴＲＥＦカラム中で−１５℃のｏ−ジクロロベンゼンに溶解している成分を１０分間溶出させ、次に昇温速度１００℃／時間にてカラムを１４０℃までリニアに昇温し、溶出曲線を得る。
【００２２】
（１−４−３）各成分中のエチレン含量［Ｅ］Ａと［Ｅ］Ｂの特定
（イ）成分（Ａ）と成分（Ｂ）の分離
先のＴＲＥＦ測定により求めたＴ（Ｃ）を基に、分取型分別装置を用い昇温カラム分別法により、Ｔ（Ｃ）にける可溶成分（Ｂ）とＴ（Ｃ）における不溶成分（Ａ）とに分別し、ＮＭＲにより各成分のエチレン含量を求める。
昇温カラム分別法とは、例えば、Ｍａｃｒｏｍｏｌｅｃｕｌｅｓ、２１  ３１４〜３１９（１９８８）に開示されたような測定方法をいう。具体的には、本明細書の実施例においては以下の方法を用いた。
【００２３】
（ロ）分別条件
直径４．３ｍｍ、高さ１５０ｍｍの円筒状カラムにガラスビーズ担体（８０〜１００メッシュ）を充填し、１４０℃に保持する。次に、１４０℃で溶解したサンプルのｏ−ジクロロベンゼン溶液（５ｍｇ／ｍＬ）２００ｍＬを前記カラムに導入する。その後、該カラムの温度を０℃まで１０℃／時間の降温速度で冷却する。０℃で１時間保持後、１０℃／時間の昇温速度でカラム温度をＴ（Ｃ）まで加熱し、１時間保持する。なお、一連の操作を通じてのカラムの温度制御精度は±１℃とする。
次いで、カラム温度をＴ（Ｃ）に保持したまま、Ｔ（Ｃ）のｏ−ジクロロベンゼンを２０ｍＬ／分の流速で８００ｍＬ流すことにより、カラム内に存在するＴ（Ｃ）で可溶な成分を溶出させ回収する。
次いで１０℃／分の昇温速度で当該カラム温度を１４０℃まで上げ、１４０℃で１時間保持後、１４０℃の溶媒（ｏ−ジクロロベンゼン）を１ｍＬ／分の溶媒流速で８００ｍＬ流すことにより、Ｔ（Ｃ）で不溶な成分を溶出させ回収する。
分別によって得られたポリマーを含む溶液は、エバポレーターを用いて２０ｍＬまで濃縮された後、５倍量のメタノール中に析出される。析出ポリマーをろ過して回収後、真空乾燥器により一晩乾燥する。
【００２４】
（ハ）１３Ｃ−ＮＭＲによるエチレン含量の測定
上記分別により得られた成分（Ａ）と（Ｂ）それぞれについてのエチレン含有量はプロトン完全デカップリング法により以下の条件に従って測定した１３Ｃ−ＮＭＲスペクトルを解析することにより求める。なお、実施例で使用した機器は炭素核共鳴周波数１００ＭＨｚ以上の機器であり、以下に記載の機器と同等のものを用いてもよい。
機種：日本電子（株）製  ＧＳＸ−４００
溶媒：ｏ−ジクロロベンゼン／重ベンゼン＝４／１（体積比）
濃度：１００ｍｇ／ｍＬ
温度：１３０℃
パルス角：９０°
パルス間隔：１５秒
積算回数：５，０００回以上
スペクトルの帰属は、例えばＭａｃｒｏｍｏｌｅｃｕｌｅｓ，１７  １９５０  （１９８４）等を参考に行えばよい。上記条件により測定されたスペクトルの帰属は下記表１の通りである。表−１中Ｓαα等の記号はＣａｒｍａｎら（Ｍａｃｒｏｍｏｌｅｃｕｌｅｓ，１０  ５３６（１９７７））の記法に従い、Ｐはメチル炭素、Ｓはメチレン炭素、Ｔはメチン炭素をそれぞれ表わす。
【００２５】
【表１】
2014051629.tif 000002
【００２６】
以下、「Ｐ」を共重合体連鎖中のプロピレン単位、「Ｅ」をエチレン単位とすると、連鎖中にはＰＰＰ、ＰＰＥ、ＥＰＥ、ＰＥＰ、ＰＥＥ、およびＥＥＥの６種類のトリアッドが存在し得る。Ｍａｃｒｏｍｏｌｅｃｕｌｅｓ，１５  １１５０  （１９８２）などに記されているように、これらトリアッドの濃度と、スペクトルのピーク強度とは、以下の［１］〜［６］の関係式で結び付けられる。
［ＰＰＰ］＝ｋ×Ｉ（Ｔββ）  ［１］
［ＰＰＥ］＝ｋ×Ｉ（Ｔβδ）  ［２］
［ＥＰＥ］＝ｋ×Ｉ（Ｔδδ）  ［３］
［ＰＥＰ］＝ｋ×Ｉ（Ｓββ）  ［４］
［ＰＥＥ］＝ｋ×Ｉ（Ｓβδ）  ［５］
［ＥＥＥ］＝ｋ×｛Ｉ（Ｓδδ）／２＋Ｉ（Ｓγδ）／４｝  ［６］
ここで［  ］はトリアッドの分率を示し、例えば［ＰＰＰ］は全トリアッド中のＰＰＰトリアッドの分率である。従って、
［ＰＰＰ］＋［ＰＰＥ］＋［ＥＰＥ］＋［ＰＥＰ］＋［ＰＥＥ］＋［ＥＥＥ］＝１［７］である。
また、ｋは定数であり、Ｉはスペクトル強度を示し、例えばＩ（Ｔββ）はＴββに帰属される２８．７ｐｐｍのピークの強度を意味する。
【００２７】
上記［１］〜［７］の関係式を用いることにより、各トリアッドの分率が求まり、さらに下式によりエチレン含有量が求まる。
エチレン含有量（モル％）＝（［ＰＥＰ］＋［ＰＥＥ］＋［ＥＥＥ］）×１００
なお、本発明に使用することのできるプロピレンランダム共重合体には少量のプロピレン異種結合（２，１−結合及び／または１，３−結合）が含まれ、それにより、以下の微小なピークを生じる。
【００２８】
【表２】
2014051629.tif 000003
【００２９】
正確なエチレン含有量を求めるにはこれら異種結合に由来するピークも考慮して計算に含める必要があるが、異種結合由来のピークの完全な分離・同定が困難であり、また異種結合量が少量であることから、本発明においてエチレン含有量は実質的に異種結合を含まないチーグラー触媒で製造された共重合体の解析と同じく、［１］〜［７］の関係式を用いて求めることとする。
エチレン含有量のモル％から重量％への換算は以下の式を用いて行うことができる。
エチレン含有量（重量％）＝
（２８×Ｘ／１００）／｛２８×Ｘ／１００＋４２×（１−Ｘ／１００）｝×１００
ここでＸはモル％表示でのエチレン含有量である。
また、プロピレン−エチレンブロック共重合体（Ｘ）全体のエチレン含量［Ｅ］Ｗは、上記より測定された成分（Ａ）と（Ｂ）それぞれのエチレン含量［Ｅ］Ａと［Ｅ］Ｂ及びＴＲＥＦより算出される各成分の重量比率Ｗ（Ａ）とＷ（Ｂ）重量％から以下の式により算出される。
［Ｅ］Ｗ＝｛［Ｅ］Ａ×Ｗ（Ａ）＋［Ｅ］Ｂ×Ｗ（Ｂ）／１００  （重量％）
【００３０】
（１−５）メルトフローレート（ＭＦＲ）
本発明で使用するプロピレン−エチレンブロック共重合体（Ｘ）のメルトフローレート（ＭＦＲ）は、０．５〜１００ｇ／１０分であり、好ましくは１〜５０ｇ／１０分、より好ましくは２〜３５ｇ／１０分である。ＭＦＲが０．５ｇ／１０分未満では成形が困難となり、１００ｇ／１０分を超えると耐衝撃性が期待できなくなる。
メルトフローレート（ＭＦＲ）は、プロピレン−エチレンブロック共重合の重合条件である温度や圧力を調節したり、水素等の連鎖移動剤を重合時に添加する水素添加量の制御により、容易に調整を行なうことができる。
ここで、ＭＦＲは、ＪＩＳ  Ｋ７２１０に準拠し、温度２３０℃、２．１６ｋｇ荷重で測定する値である。
【００３１】
（１−６）融解ピーク温度（Ｔｍ）
本発明で使用されるプロピレン−エチレンブロック共重合体（Ｘ）の示差走査熱量計（ＤＳＣ）により測定された融解ピーク温度（Ｔｍ）は、１１０〜１５０℃の範囲にあることが必要で、１２０〜１４０℃であるのが好ましい。Ｔｍが１１０℃未満のものは溶融されたプロピレン系熱可塑性エラストマー組成物の冷却固化速度が遅く、成形性を悪化させる恐れがあり、１５０℃を超えると耐衝撃性が悪くなる恐れがある。Ｔｍを調整するには重合反応系へ供給するα−オレフィンの量を制御することにより容易に調整することができる。
ここで、Ｔｍの具体的測定は、示差走査熱量計（ＤＳＣ）を用い、サンプル量５．０ｍｇを採り、２００℃で５分間保持した後、４０℃まで１０℃／分の降温速度で結晶化させ、更に１０℃／分の昇温速度で融解させたときに描かれる曲線のピーク位置を、融解ピーク温度Ｔｍ（℃）とする。
【００３２】
（１−７）分子量分布（Ｍｗ／Ｍｎ）
本発明で使用されるプロピレン−エチレンブロック共重合体（Ｘ）のゲルパーミエーション（ＧＰＣ）法により測定された分子量分布（Ｍｗ／Ｍｎ）は、１．５〜４の範囲であり、１．８以上３．０未満であるのが好ましい。Ｍｗ／Ｍｎが１．５未満のものは現在の重合技術では工業的規模で製造することが難しいため、実用的ではなく、４を超えると製品（ペレット）がべたつく恐れがある。
プロピレン−エチレンブロック共重合体の分子量分布を調整する方法は、狭くする場合は、後述のメタロセン系触媒を用いたり、プロピレン−エチレンブロック共重合体を重合後、有機過酸化物を使用し溶融混練することにより調整することができる。広くする場合は、２種以上のメタロセン触媒成分を併用させた触媒系や２種以上のメタロセン錯体を併用した触媒系を用いて重合することにより調整することができる。
【００３３】
ここで、分子量分布は、重量平均分子量（Ｍｗ）及び数平均分子量（Ｍｎ）の比率（Ｍｗ／Ｍｎ）で求められ、ゲルパーミエーションクロマトグラフィー（ＧＰＣ）法で測定して得られるものとする。
保持容量から分子量への換算は、予め作成しておいた標準ポリスチレンによる検量線を用いて行う。
【００３４】
使用する標準ポリスチレンは、いずれも東ソー（株）製の以下の銘柄である。
Ｆ３８０，Ｆ２８８，Ｆ１２８，Ｆ８０，Ｆ４０，Ｆ２０，Ｆ１０，Ｆ４，Ｆ１，Ａ５０００，Ａ２５００，Ａ１０００
各々が０．５ｍｇ／ｍｌとなるようにｏ−ジクロロベンゼン（０．５ｍｇ／ｍｌのＢＨＴを含む）に溶解した溶液を０．２ｍｌ注入して較正曲線を作成する。
較正曲線は、最小二乗法で近似して得られる三次式を用いる。分子量への換算に使用する、粘度式の［η］＝Ｋ×Ｍα  は以下の数値を用いる。
ＰＳ：Ｋ＝１．３８×１０−４  α＝０．７
ＰＰ：Ｋ＝１．０３×１０−４  α＝０．７８
【００３５】
なお、ＧＰＣの測定条件は、以下の通りである。
装置：ＷＡＴＥＲＳ社製  ＧＰＣ（ＡＬＣ／ＧＰＣ  １５０Ｃ）
検出器：ＦＯＸＢＯＲＯ社製  ＭＩＲＡＮ  １Ａ  ＩＲ検出器（測定波長：３．４２μｍ）
カラム：昭和電工社製ＡＤ８０６Ｍ／Ｓ（３本）
移動相溶媒：ｏ−ジクロロベンゼン
測定温度：１４０℃
流速：１．０ｍｌ／分
注入量：０．２ｍｌ
試料の調製：試料はｏ−ジクロロベンゼン（０．５ｍｇ／ｍｌのＢＨＴを含む）を用いて１ｍｇ／ｍｌの溶液を調製し、１４０℃で約１時間を要して溶解させる。
【００３６】
（１−８）ｔａｎδ曲線のピークによる規定
本発明においては、相溶性を良好に保ち、透明性に維持するために、使用するプロピレン−エチレンブロック共重合体（Ｘ）を構成する成分（Ａ）と成分（Ｂ）とが相分離していないことが必要である。相分離の条件は、エチレン含量のみならず、分子量や組成によっても影響を受けるため、上記のエチレン含量の条件に加えて、以下に詳述するように固体粘弾性測定（ＤＭＡ）により得られる温度−損失正接（ｔａｎδ）曲線において、ｔａｎδ曲線が０℃以下に単一のピークを有することを必要とする。
プロピレン−エチレンブロック共重合体（Ｘ）が相分離構造を取る場合には、成分（Ａ）に含まれる非晶部のガラス転移温度と成分（Ｂ）に含まれる非晶部のガラス転移温度が各々異なるため、ピークは複数となる。逆に相溶性である場合には、両成分は分子のオーダーで混合しており、両成分のガラス転移温度の中間的な温度に単一のピークを有する。すなわち、相分離構造を取っているかどうかは、固体粘弾性測定における温度−ｔａｎδ曲線において判別可能であり、プロピレンーエチレンブロック共重合体（Ｘ）の透明性を維持するためには、ｔａｎδ曲線が０℃以下に単一のピークを有することが必要である。
【００３７】
固体粘弾性測定は、具体的には、短冊状の試料片に特定周波数の正弦歪みを与え、発生する応力を検知することで行う。ここでは、周波数は１Ｈｚを用い測定温度は−６０℃から段階状に昇温し、サンプルが融解して測定不能になるまで行う。また、歪みの大きさは０．１〜０．５％程度が推奨される。得られた応力から、公知の方法によって貯蔵弾性率Ｇ’と損失弾性率Ｇ”を求め、これの比で定義される損失正接ｔａｎδ（＝損失弾性率／貯蔵弾性率）を温度に対してプロットすると０℃以下の温度領域で鋭い単一のピークを示す。一般に０℃以下でのｔａｎδ曲線のピークは非晶部のガラス転移を観測するものであり、ここでは本ピーク温度をガラス転移温度Ｔｇ（℃）として定義する。
【００３８】
（２）プロピレン−エチレンブロック共重合体（Ｘ）の製造方法
（２−１）メタロセン系触媒
本発明に用いるプロピレン−エチレンブロック共重合体（Ｘ）を製造する方法は、メタロセン系触媒の使用を必須とするものである。
プロピレン−エチレンランダム共重合体において分子量及び結晶性分布が広いとベタツキやブリードアウトが悪化することは当業者に広く知られるところであるが、本発明に用いられるプロピレン−エチレンブロック共重合体（Ｘ）においても、ベタツキ及びブリードアウトを抑制するために、分子量及び結晶性分布が狭くなるメタロセン系触媒を用いて重合されることが必要である。
【００３９】
メタロセン系触媒の種類は、本発明の性能を有する共重合体（Ｘ）を生成できる限りは、特に限定はされるものではないが、本発明の要件を満たすために、例えば、下記に示すような成分（ア）、（イ）及び必要に応じて使用する成分（ウ）からなるメタロセン系触媒を用いることが好ましい。
成分（ア）：下記の式一般（１）で表される遷移金属化合物から選ばれる少なくとも１種のメタロセン遷移金属化合物
成分（イ）：下記（イ−１）〜（イ−４）から選ばれる少なくとも１種の固体成分
（イ−１）有機アルミオキシ化合物が担持された微粒子状担体、
（イ−２）成分（ア）と反応して成分（ア）をカチオンに変換することが可能なイオン性化合物またはルイス酸が担持された微粒子状担体
（イ−３）固体酸微粒子
（イ−４）イオン交換性層状珪酸塩、
成分（ウ）：有機アルミニウム化合物。
【００４０】
（２−２）成分（ア）
成分（ア）としては、下記一般式（１）で表される遷移金属化合物から選ばれる少なくとも１種のメタロセン遷移金属化合物を使用することができる。
Ｑ（Ｃ５Ｈ４−ａＲ１ａ）（Ｃ５Ｈ４−ｂＲ２ｂ）ＭｅＸＹ・・・（１）
［ここで、Ｑは２つの共役五員環配位子を架橋する２価の結合性基を示し、Ｍｅはチタン、ジルコニウム、ハフニウムから選ばれる金属原子を示し、ＸおよびＹは水素原子、ハロゲン原子、炭化水素基、アルコキシ基、アミノ基、窒素含有炭化水素基、リン含有炭化水素基またはケイ素含有炭化水素基を示し、ＸおよびＹは、それぞれ独立に、すなわち同一でも異なっていてもよい。Ｒ１、Ｒ２は水素、炭化水素基、ハロゲン化炭化水素基、ケイ素含有炭化水素基、窒素含有炭化水素基、酸素含有炭化水素基、ホウ素含有炭化水素基、又は、リン含有炭化水素基を示す。ａ及びｂは置換基の数である。］
【００４１】
詳しくは、Ｑは２つの共役五員環配位子を架橋する２価の結合性基を表し、例えば、２価の炭化水素基、シリレン基ないしオリゴシリレン基、炭化水素基を置換基として有するシリレン基あるいはオリゴシリレン基、又は炭化水素基を置換基として有するゲルミレン基などが例示される。この中でも好ましいものは２価の炭化水素基と炭化水素基を置換基として有するシリレン基である。
Ｘ及びＹは、水素原子、ハロゲン原子、炭化水素基、アルコキシ基、アミノ基、窒素含有炭化水素基、リン含有炭化水素基又はケイ素含有炭化水素基を示し、このうちで好ましいものとしては、水素、塩素、メチル、イソブチル、フェニル、ジメチルアミド、ジエチルアミド基などを例示することができる。Ｘ及びＹは、それぞれ独立に、すなわち同一でも異なっていてもよい。
【００４２】
Ｒ１とＲ２は、水素、炭化水素基、ハロゲン化炭化水素基、ケイ素含有炭化水素基、窒素含有炭化水素基、酸素含有炭化水素基、ホウ素含有炭化水素基、又は、リン含有炭化水素基を表す。炭化水素基としては、具体的には、メチル基、エチル基、プロピル基、ブチル基、ヘキシル基、オクチル基、フェニル基、ナフチル基、ブテニル基、ブタジエニル基などが例示される。また、ハロゲン化炭化水素基、ケイ素含有炭化水素基、窒素含有炭化水素基、酸素含有炭化水素基、ホウ素含有炭化水素基、又は、リン含有炭化水素基としては、メトキシ基、エトキシ基、フェノキシ基、トリメチルシリル基、ジエチルアミノ基、ジフェニルアミノ基、ピラゾリル基、インドリル基、ジメチルフォスフィノ基、ジフェニルフォスフィノ基、ジフェニルホウ素基、ジメトキシホウ素基などを典型的な例として例示できる。これらの中で、炭素数１〜２０の炭化水素基であることが好ましく、メチル基、エチル基、プロピル基、ブチル基であることが特に好ましい。ところで、隣接したＲ１とＲ２は、結合して環を形成してもよく、この環上に炭化水素基、ハロゲン化炭化水素基、ケイ素含有炭化水素基、窒素含有炭化水素基、酸素含有炭化水素基、ホウ素含有炭化水素基、又は、リン含有炭化水素基からなる置換基を有していてもよい。
Ｍｅは、チタン、ジルコニウム、ハフニウムの中から選ばれる金属原子であり、好ましくはジルコニウム、ハフニウムである。
【００４３】
以上において記載した成分（ア）の中で、本発明に用いられるプロピレン−エチレンランダムブロック共重合体（Ｘ）の製造に好ましいものは、炭化水素置換基を有するシリレン基、ゲルミレン基あるいはアルキレン基で架橋された置換シクロペンタジエニル基、置換インデニル基、置換フルオレニル基、置換アズレニル基を有する配位子からなる遷移金属化合物であり、特に好ましくは、炭化水素置換基を有するシリレン基、あるいはゲルミレン基で架橋された２，４−位置換インデニル基、２，４−位置換アズレニル基を有する配位子からなる遷移金属化合物である。
非限定的な具体例としては、ジメチルシリレンビス（２−メチル−４−フェニルインデニル）ジルコニウムジクロリド、ジフェニルシリレンビス（２−メチル−４−フェニルインデニル）ジルコニウムジクロリド、ジメチルシリレンビス（２−メチルベンゾインデニル）ジルコニウムジクロリド、ジメチルシリレンビス｛２−イソプロピル−４−（３，５−ジイソプロピルフェニル）インデニル｝ジルコニウムジクロリド、ジメチルシリレンビス（２−プロピル−４−フェナントリルインデニル）ジルコニウムジクロリド、ジメチルシリレンビス（２−メチル−４−フェニルアズレニル）ジルコニウムジクロリド、ジメチルシリレンビス｛２−メチル−４−（４−クロロフェニル）アズレニル｝ジルコニウムジクロリド、ジメチルシリレンビス（２−エチル−４−フェニルアズレニル）ジルコニウムジクロリド、ジメチルシリレンビス（２−イソプロピル−４−フェニルアズレニル）ジルコニウムジクロリド、ジメチルシリレンビス｛２−エチル−４−（２−フルオロビフェニル）アズレニル｝ジルコニウムジクロリド、ジメチルシリレンビス｛２−エチル−４−（４−ｔ−ブチル−３−クロロフェニル）アズレニル｝ジルコニウムジクロリドなどがあげられる。これらの具体例の化合物のシリレン基をゲルミレン基に、ジルコニウムをハフニウムに置き換えた化合物も好適な化合物として例示される。なお、触媒成分は本発明の重要要素ではないので、煩雑な列記を避け、代表的な例示に限定しているが、これにより本発明の有効範囲が制限されることがないのは自明のことである。
【００４４】
（２−３）成分（イ）
成分（イ）としては、上述した成分（イ−１）〜成分（イ−４）から選ばれる少なくとも１種の固体成分を使用する。これらの各成分は公知のものであり、公知技術の中から適宜選択して使用することができる。その具体的な例示や製造方法については、特開２００２−２８４８０８公報、特開２００２−５３６０９号公報、特開２００２−６９１１６号公報、特開２００３−１０５０１５号公報などに詳細な例示がある。
【００４５】
ここで、成分（イ−１）、成分（イ−２）に用いられる微粒子状担体としては、シリカ、アルミナ、マグネシア、シリカアルミナ、シリカマグネシアなどの無機酸化物、塩化マグネシウム、オキシ塩化マグネシウム、塩化アルミニウム、塩化ランタンなどの無機ハロゲン化物、さらには、ポリプロピレン、ポリエチレン、ポリスチレン、スチレンジビニルベンセン共重合体、アクリル酸系共重合体などの多孔質の有機担体を挙げることができる。
また、成分（イ）の非限定的な具体例としては、成分（イ−１）として、メチルアルモキサン、イソブチルアルモキサン、メチルイソブチルアルモキサン、ブチルボロン酸アルミニウムテトライソブチルなどが担持された微粒子状担体を、成分（イ−２）として、トリフェニルボラン、トリス（３，５−ジフルオロフェニル）ボラン、トリス（ペンタフルオロフェニル）ボラン、トリフェニルカルボニウムテトラキス（ペンタフルオロフェニル）ボレート、Ｎ，Ｎ−ジメチルアニリニウムテトラキス（ペンタフルオロフェニル）ボレートなどが担持された微粒子状担体を、成分（イ−３）として、アルミナ、シリカアルミナ、塩化マグネシウムなどを、成分（イ−４）として、モンモリロナイト、ザコウナイト、バイデライト、ノントロナイト、サポナイト、ヘクトライト、スチーブンサイト、ベントナイト、テニオライトなどのスメクタイト族、バーミキュライト族、雲母族などが挙げられる。これらは、混合層を形成しているものでもよい。
上記成分（イ）の中で特に好ましいものは、成分（イ−４）のイオン交換性層状珪酸塩であり、さらに好ましい物は、酸処理、アルカリ処理、塩処理、有機物処理などの化学処理が施されたイオン交換性層状珪酸塩である。
【００４６】
（２−４）成分（ウ）
必要に応じて成分（ウ）として用いられる有機アルミニウム化合物の例は、
式  ＡｌＲａＰ３−ａ
（式中、Ｒは、炭素数１から２０の炭化水素基、Ｐは水素、ハロゲン、アルコキシ基、ａは０＜ａ≦３の数）で示されるトリメチルアルミニウム、トリエチルアルミニウム、トリプロピルアルミニウム、トリイソブチルアルミニウムなどのトリアルキルアルミニウム又はジエチルアルミニウムモノクロライド、ジエチルアルミニウムモノメトキシドなどのハロゲンもしくはアルコキシ含有アルキルアルミニウムである。
またこの他に、メチルアルミノキサンなどのアルミノキサン類なども使用できる。これらのうち特にトリアルキルアルミニウムが好ましい。
【００４７】
（２−５）触媒の形成
成分（ア）と成分（イ）および必要に応じて成分（ウ）を接触させて触媒とする。その接触方法は特に限定されないが、以下のような順序で接触させることができる。また、この接触は、触媒調製時だけでなく、オレフィンによる予備重合時又はオレフィンの重合時に行ってもよい。
１）成分（ア）と成分（イ）を接触させる。
２）成分（ア）と成分（イ）を接触させた後に成分（ウ）を添加する。
３）成分（ア）と成分（ウ）を接触させた後に成分（イ）を添加する。
４）成分（イ）と成分（ウ）を接触させた後に成分（ア）を添加する。
その他、三成分を同時に接触させてもよい。
【００４８】
使用する成分（ア）と（イ）及び（ウ）の使用量は任意である。例えば、成分（イ）に対する成分（ア）の使用量は、成分（イ）１ｇに対して、好ましくは０．１μｍｏｌ〜１，０００μｍｏｌ、特に好ましくは０．５μｍｏｌ〜５００μｍｏｌの範囲である。成分（イ）に対する成分（ウ）の使用量は、成分（イ）１ｇに対し、好ましくは遷移金属の量が０．００１〜１００μｍｏｌ、特に好ましくは０．００５〜５０μｍｏｌの範囲である。したがって、成分（ア）に対する成分（ウ）の量は、遷移金属のモル比で、好ましくは１０−５〜５０、特に好ましくは１０−４〜５の範囲内である。
【００４９】
本発明に用いられるプロピレン−エチレンブロック共重合体（Ｘ）で使用される触媒は、予めオレフィンを接触させて少量重合されることからなる予備重合処理に付すことが好ましい。使用するオレフィンは、特に限定はないが、エチレン、プロピレン、１−ブテン、１−ヘキセン、１−オクテン、４−メチル−１−ペンテン、３−メチル−１−ブテン、ビニルシクロアルカン、スチレンなどを使用することが可能であり、特にプロピレンを使用することが好ましい。オレフィンの供給方法は、オレフィンを反応槽に定速的にあるいは定圧状態になるように維持する供給方法やその組み合わせ、段階的な変化をさせるなど、任意の方法が可能である。予備重合温度と時間は、特に限定されないが、各々−２０℃〜１００℃、５分〜２４時間の範囲であることが好ましい。また、予備重合量は、予備重合ポリマー量が成分（イ）に対し、好ましくは０．０１〜１００、さらに好ましくは０．１〜５０である。予備重合を終了した後に、触媒の使用形態に応じ、そのまま使用することが可能であるが、必要ならば乾燥を行うことも可能である。
さらに、上記各成分の接触の際、もしくは接触の後に、ポリエチレン、ポリプロピレン、ポリスチレンなどの重合体やシリカ、チタニアなどの無機酸化物固体を共存させることも可能である。
【００５０】
（２−６）重合方法
（２−６−１）逐次重合
本発明に用いられるプロピレン−エチレンブロック共重合体（Ｘ）を製造するに際しては、成分（Ａ）と成分（Ｂ）を逐次重合することが必要である。
プロピレン−エチレン共重合体が単にプロピレンにエチレンを共重合させたランダム共重合体のときには、エチレン含量が少ない場合には柔軟性・耐衝撃性と透明性が十分でなく、柔軟性・耐衝撃性と透明性を向上させるためにエチレン含量を増加させると耐熱性が悪化し、これらの全てを満たすことは困難である。
そこで、本発明においてプロピレン−エチレンブロック共重合体（Ｘ）は、第１重合工程と第２重合工程でエチレン含量が異なる成分を逐次重合したブロック共重合体であることが、透明性と柔軟性・耐衝撃性、耐熱性全てをバランスさせるために必要である。また、成分（Ｂ）として分子量が低く単独ではべたつきやすい共重合体を用いる場合があるので、反応器への付着等の問題を防止するために、成分（Ａ）を重合した後で成分（Ｂ）を重合する方法を用いることが必要である。
逐次重合を行う際には、バッチ法と連続法のいずれを用いることも可能であるが、一般的には生産性の観点から連続法を用いることが望ましい。
【００５１】
バッチ法の場合には時間と共に重合条件を変化させることにより単一の反応器を用いて成分（Ａ）と成分（Ｂ）を個別に重合することが可能である。本発明の効果を阻害しない限り、複数の反応器を並列に接続して用いてもよい。
連続法の場合には成分（Ａ）と成分（Ｂ）を個別に重合する必要から２個以上の反応器を直列に接続した製造設備を用いる必要があるが、本発明の効果を阻害しない限り成分（Ａ）と成分（Ｂ）のそれぞれについて複数の反応器を直列及び／又は並列に接続して用いてもよい。
【００５２】
（２−６−２）重合プロセス
重合プロセスは、スラリー法、バルク法、気相法など任意の重合方法を用いることができる。バルク法と気相法の中間的な条件として超臨界条件を用いることも可能であるが、実質的には気相法と同等であるため、特に区別することなく気相法に含める。
成分（Ｂ）は炭化水素等の有機溶媒や液化プロピレンに溶けやすいため、成分（Ｂ）の製造に際しては気相法を用いることが望ましい。
成分（Ａ）の製造に対してはどのプロセスを用いても特に問題はないが、比較的結晶性の低い成分（Ａ）を製造する場合には、付着等の問題を避けるために気相法を用いることが望ましい。
従って、連続法を用いて、まず成分（Ａ）をバルク法もしくは気相法にて重合し、引き続き成分（Ｂ）を気相法にて重合することが最も望ましい。
【００５３】
（２−６−３）その他の重合条件
重合温度は通常用いられている温度範囲であれば特に問題なく用いることができる。具体的には、０℃〜２００℃、より好ましくは４０℃〜１００℃の範囲を用いることができる。
重合圧力は選択するプロセスによって差異が生じるが、通常用いられている圧力範囲であれば特に問題なく用いることができる。具体的には、大気圧に対する相対圧力で、０ＭＰａより大きく２００ＭＰａまで、より好ましくは０．１ＭＰａ〜５０ＭＰａの範囲を用いることができる。この際窒素などの不活性ガスを共存させてもよい。
第１重合工程で成分（Ａ）、第２重合工程で成分（Ｂ）の逐次重合を行う場合、第２重量重合工程にて系中に重合抑制剤を添加することが望ましい。プロピレン−エチレンブロック共重合体（Ｘ）を製造する場合には、第２重合工程のエチレン−プロピレンランダム共重合を行う反応器に重合抑制剤を添加すると、得られるパウダーの粒子性状（流動性など）やゲルなどの製品品質を改良することができる。この手法については各種技術検討がなされており、一例として特公昭６３−５４２９６号、特開平７−２５９６０号、特開２００３−２９３９号などを例示することができる。本発明にも当該手法を適用することが望ましい。
【００５４】
（３）プロピレン−エチレンブロック共重合体（Ｘ）の構成要素の制御方法
本発明に用いられるプロピレン−エチレンブロック共重合体（Ｘ）の各要素は、以下のように制御され、本発明に好ましい構成要件を満たすよう製造することができる。
【００５５】
（３−１）成分（Ａ）
成分（Ａ）については、エチレン含量［Ｅ］ＡとＴＲＥＦによる溶出温度Ｔ（Ａ）を制御することが好ましい。
本発明では、［Ｅ］Ａを所定の範囲に制御するためには、第１重合工程における重合槽に供給するプロピレンとエチレンの量比を、適宜調整すればよい。供給比率と得られるプロピレン−エチレンランダム共重合体中のエチレン含量の関係は、用いるメタロセン触媒の種類によって異なるが、供給比率の調整により必要とするエチレン含量［Ｅ］Ａを有する成分（Ａ）を製造することができる。
例えば、［Ｅ］Ａを７重量％未満に制御する場合には、プロピレンに対するエチレンの供給重量比を０．３以下の範囲、好ましくは０．２以下の範囲とすればよい。
このとき、成分（Ａ）は分子量分布が狭く、成分（Ａ）のＴＲＥＦによる溶出温度Ｔ（Ａ）は［Ｅ］Ａの増加に伴い低下する。
【００５６】
（３−２）成分（Ｂ）
成分（Ｂ）については、エチレン含量［Ｅ］ＢとＴＲＥＦによる溶出温度Ｔ（Ｂ）と［η］ｃｘｓを制御することが好ましい。
本発明では、［Ｅ］Ｂを所定の範囲に制御するためには、［Ｅ］Ａと同様に、第２工程におけるプロピレンに対するエチレンの供給量比を制御すればよい。例えば、［Ｅ］Ｂを３〜２７重量％に制御する場合には、プロピレンに対するエチレンの供給重量比を０．００５〜６の範囲、好ましくは０．０１〜３の範囲とすればよい。
このとき、成分（Ｂ）もエチレン含量の増加に伴い若干結晶性分布の増加が見られるものの、成分（Ａ）と同様に、Ｔ（Ｂ）は［Ｅ］Ｂの増加に伴い低下する。
【００５７】
（３−３）Ｗ（Ａ）とＷ（Ｂ）
成分（Ａ）の量Ｗ（Ａ）と成分（Ｂ）の量Ｗ（Ｂ）は、成分（Ａ）を製造する第１重合工程の製造量と成分（Ｂ）の製造量の比を変化させることにより制御することができる。例えば、Ｗ（Ａ）を増やしてＷ（Ｂ）を減らすためには、第１重合工程の製造量を維持したまま第２工程の製造量を減らせばよく、それは、第２重合工程の滞留時間を短くしたり、重合温度を下げたり、重合抑制剤の量を増やしたりすることにより容易に制御することができる。その逆も又同様である。
実際に条件を設定する際には、活性減衰を考慮する必要がある。すなわち、本発明にて実施するエチレン含有量［Ｅ］Ａ及び［Ｅ］Ｂの範囲においては、一般にエチレン含有量を高くするためにプロピレンに対するエチレン供給量比を高くすると重合活性が高くなり、同時に活性減衰が大きくなる傾向にある。したがって、第２重合工程の活性を維持するために第１重合工程の重合活性を抑制する必要があり、具体的には、第１重合工程にてエチレン含有量［Ｅ］Ａを下げ、生産量Ｗ（Ａ）を下げ、必要に応じて、重合温度を下げる及び／又は重合時間（滞留時間）を短くする、あるいは第２重合工程にてエチレン含有量［Ｅ］Ｂを上げ、生産量Ｗ（Ｂ）を上げ、必要に応じて、重合温度を上げる及び／又は重合時間（滞留時間）を長くするような方法で条件を設定すればよい。
【００５８】
（３−４）ガラス転移温度Ｔｇ
本発明で用いられるプロピレン−エチレンブロック共重合体（Ｘ）は、固体粘弾性測定により得られる温度−損失正接（ｔａｎδ）曲線において求められるｔａｎδ曲線がピークを示す温度であるガラス転移温度Ｔｇが、０℃以下で単一のピークを持つ。Ｔｇが単一のピークを持つためには、成分（Ａ）中のエチレン含有量［Ｅ］Ａと成分（Ｙ）中のエチレン含有量［Ｅ］Ｂの差の［Ｅ］ｇａｐ（＝［Ｅ］Ｂ−［Ｅ］Ａ）を２０重量％以下、好ましくは１６重量％以下にし、実際の測定においてＴｇが単一のピークとなる範囲まで［Ｅ］ｇａｐを小さくすればよい。
成分（Ａ）中のエチレン含有量［Ｅ］Ａに応じて、成分（Ｂ）中のエチレン含量［Ｅ］Ｂを適正範囲に入るよう、成分（Ｂ）の重合時のプロピレンに対するエチレンの供給重量比を設定することで、所定の［Ｅ］ｇａｐを有するプロピレン−エチレンブロック共重合体を得ることができる。
また、本発明に用いられるような相分離構造を取らないプロピレン−エチレンブロック共重合体（Ｘ）のＴｇは、成分（Ａ）中のエチレン含有量［Ｅ］Ａと成分（Ｂ）中のエチレン含有量［Ｅ］Ｂ、及び両成分の量比の影響を受ける。本発明においては、成分（Ｂ）の量は５〜７０重量％であるが、この範囲においてＴｇは成分（Ｂ）中のエチレン含有量［Ｅ］Ｂの影響をより強く受ける。
すなわち、Ｔｇは非晶部のガラス転移を反映するものであるが、本発明に用いられるプロピレン−エチレンブロック共重合体（Ｘ）において、成分（Ａ）は結晶性を持ち比較的非晶部が少ないのに対し、成分（Ｂ）は低結晶性あるいは非晶性であり、そのほとんどが非晶部であるためである。したがって、Ｔｇの値は、ほぼ［Ｅ］Ｂによって制御され、［Ｅ］Ｂの制御法は前述したとおりである。
【００５９】
２．熱可塑性エラストマー（Ｙ）
本発明で用いられる熱可塑性エラストマー（Ｙ）は、プロピレン／α―オレフィン共重合体（Ｙ１）及びエチレン／α―オレフィン共重合体（Ｙ２）の合計１００重量部基準で、プロピレン／α―オレフィン共重合体（Ｙ１）を６５〜９５重量部、エチレン／α―オレフィン共重合体（Ｙ２）を５〜３５重量部含有する。
【００６０】
（１）プロピレン／α―オレフィン共重合体（Ｙ１）
プロピレン／α―オレフィン共重合体（Ｙ１）は、プロピレンに由来する構成単位と、プロピレン以外のα―オレフィンに由来する構成単位とを含む共重合体エラストマーである。
【００６１】
本発明で用いられるプロピレン／α―オレフィン共重合体（Ｙ１）は、密度が０．８６０〜０．８９０ｇ／ｃｍ３の範囲であることが好ましく、０．８６５〜０．８８０ｇ／ｃｍ３であることがよりに好ましい。上記の範囲を超えると、透明性が低下するおそれがある。
なお、密度は、ＪＩＳ  Ｋ７１１２に準拠し、２３℃で測定した値である。
【００６２】
また、プロピレン／α―オレフィン共重合体（Ｙ１）のＭＦＲは、好ましくは０．１〜１００ｇ／１０分であり、より好ましくは下限値が０．５ｇ／１０分、さらに好ましくは１ｇ／１０分である。下限値を下回ると熱可塑性エラストマーの分散性が低下するために溶着が不十分となりやすい。上限値はより好ましくは５０ｇ／１０分、更に好ましくは３０ｇ／１０分である。上限値を超えると機械的強度が低下する不都合が生じやすい。
なお、ＭＦＲは、ＪＩＳ  Ｋ７２１０に準拠し、２３０℃、２．１６ｋｇ荷重で測定する値である。
【００６３】
プロピレン／α−オレフィン共重合体（Ｙ１）に用いられるα−オレフィンとしては、好ましくはエチレンまたは炭素数４〜１８のα−オレフィンである。具体的には、エチレン、１−ブテン、１−ペンテン、１−ヘキセン、１−オクテン、１−ヘプテン、４−メチル−ペンテン−１、４−メチル−ヘキセン−１、４，４−ジメチルペンテン−１等を挙げることができる。また、α−オレフィンとしては、１種または２種以上の組み合わせでもよい。
かかるプロピレン／α−オレフィン共重合体（Ｙ１）としては、プロピレン系エラストマー、プロピレン−エチレン系ゴム等を例示できる。特に透明性低下の少ないメタロセン系触媒を用いて製造された、以下のいわゆるメタロセン系ポリプロピレン系エラストマーと称されるプロピレン／α−オレフィン共重合体が好適である。
【００６４】
（２）エチレン／α―オレフィン共重合体（Ｙ２）
本発明で用いられるエチレン／α―オレフィン共重合体（Ｙ２）は、密度０．８６０〜０．９１０ｇ／ｃｍ３の範囲であることが好ましく、０．８７０〜０．９０５ｇ／ｃｍ３であることがより好ましく、０．８７５〜０．８９５ｇ／ｃｍ３であることがさらに好ましい。上記の範囲を超えると、透明性が低下するおそれがある。
なお、密度は、ＪＩＳ  Ｋ７１１２に準拠し、２３℃で測定した値である。
【００６５】
エチレン／α−オレフィン共重合体（Ｙ２）に用いられるα−オレフィンとしては、好ましくは炭素数３〜１８のα−オレフィンである。具体的には、プロピレン、１−ブテン、１−ペンテン、１−ヘキセン、１−オクテン、１−ヘプテン、４−メチル−ペンテン−１、４−メチル−ヘキセン−１、４，４−ジメチルペンテン−１等を挙げることができる。また、α−オレフィンとしては、１種または２種以上の組み合わせでもよい。
かかるエチレン／α−オレフィン共重合体としては、エチレン系エラストマー、エチレン−プロピレン系ゴム等を例示できる。特に透明性低下の少ないメタロセン系触媒を用いて製造された、以下のいわゆるメタロセン系ポリエチレンと称されるエチレン／α−オレフィン共重合体が好適である。
【００６６】
エチレン／α−オレフィン共重合体（Ｙ２）の配合量は、プロピレン／α―オレフィン共重合体（Ｙ１）及びエチレン／α―オレフィン共重合体（Ｙ２）の合計１００重量部に対し、５〜３５重量部であり、３０重量部以下であることが好ましく、２５重量部以下であることがより好ましい。上記の範囲を超えると、８０℃以上の高温環境下にシートを放置すると、白濁するおそれがある。また６質量部以上であることがより好ましく、７質量部以上であることがさらに好ましい。上記の範囲を超えると、柔軟性が低下する恐れがある。
【００６７】
３．プロピレン系熱可塑性エラストマー組成物の製造方法
上記した各重合体を含有するプロピレン系熱可塑性エラストマー組成物の製造方法としては、特に限定されず、例えば、上記のプロピレン−エチレンブロック共重合体（Ｘ）と熱可塑性エラストマー（Ｙ）を、場合によっては添加剤とともに、ヘンシェルミキサー、スーパーミキサー、リボンブレンダー等の通常用いられる手段に投入して混合した後、通常の単軸押出機、二軸押出機、バンバリーミキサー、ブラベンダー、ロール等で１８０〜２８０℃の温度範囲で溶融混練することにより製造することができる。さらには、プロピレン−エチレンブロック共重合体（Ｘ）、熱可塑性エラストマー（Ｙ）を、それぞれに対して必要な添加剤等を加えてドライブレンドとメルトブレンドとを個別に行った後、各重合体をドライブレンドすることにより得ることもできる。
混練する順序は、特に限定されないが、一度に混練する方が分散性の理由により、好ましい。
【００６８】
［プロピレン−エチレンブロック共重合体（Ｘ）と熱可塑性エラストマー（Ｙ）の割合］
プロピレン−エチレンブロック共重合体（Ｘ）と熱可塑性エラストマー（Ｙ）の配合量は、（Ｘ）（Ｙ）の合計１００重量部基準で、プロピレン−エチレンブロック共重合体（Ｘ）２０〜５０重量部、熱可塑性エラストマー（Ｙ）５０〜８０重量部であり、プロピレン−エチレンブロック共重合体（Ｘ）は、好ましくは２５〜４５重量部である。
プロピレン−エチレンブロック共重合体（Ｘ）の含有量が少なすぎると、シートのベたつきが強くなるため感触が悪化し、またシートがブロッキングする懸念がある。５０重量部より多くなると、十分な柔軟性が得られない。
【００６９】
［添加剤］
本発明に用いるプロピレン系熱可塑性エラストマー組成物には、プロピレン系重合体の安定剤などとして使用されている各種酸化防止剤、造核剤、中和剤、滑剤、紫外線吸収剤、光安定剤等の添加剤を配合することができる。
【００７０】
具体的には、酸化防止剤としては、ビス（２，６−ジ−ｔ−ブチル−４−メチルフェニル）ペンタエリスリトール−ジ−フォスファイト、ジ−ステアリル−ペンタエリスリトール−ジ−フォスファイト、ビス（２，４−ジ−ｔ−ブチルフェニル）ペンタエリスリトール−ジ−フォスファイト、トリス（２，４−ジ−ｔ−ブチルフェニル）フォスファイト、テトラキス（２，４−ジ−ｔ−ブチルフェニル）−４，４’−ビフェニレン−ジ−フォスフォナイト、テトラキス（２，４−ジ−ｔ−ブチル−５−メチルフェニル）−４，４’−ビフェニレン−ジ−フォスフォナイト等のリン系酸化防止剤、２，６−ジ−ｔ−ブチル−ｐ−クレゾール、テトラキス［メチレン（３，５−ジ−ｔ−ブチル−４−ヒドロキシヒドロシンナメート）］メタン、１，３，５−トリメチル−２，４，６−トリス（３，５−ジ−ｔ−ブチル−４−ハイドロキシベンジル）ベンゼン、トリス（３，５−ジ−ｔ−ブチル−４−ハイドロキシベンジル）イソシアヌレート等のフェノール系酸化防止剤、ジ−ステアリル−ββ’−チオ−ジ−プロピオネート、ジ−ミリスチル−ββ’−チオ−ジ−プロピオネート、ジ−ラウリル−ββ’−チオ−ジ−プロピオネート等のチオ系酸化防止剤等が挙げられる。
【００７１】
造核剤の具体例としては、公知の造核剤が使用できる。例えばソルビトール系透明化核剤、アミド系造核剤、有機リン酸塩系透明化核剤および芳香族リン酸エステル類、タルクなど既知の造核剤を使用する事ができる。
【００７２】
中和剤の具体例としては、ステアリン酸カルシウム、ステアリン酸亜鉛、ステアリン酸マグネシウム、ステアリン酸アルミニウム、ステアリン酸リチウムなどの金属脂肪酸塩、ハイドロタルサイト（商品名、協和化学工業（株）製、下記一般式（２）で表されるマグネシウムアルミニウム複合水酸化物塩）などが挙げられる。
Ｍｇ１−ｘＡｌｘ（ＯＨ）２（ＣＯ３）ｘ／２・ｍＨ２Ｏ    ・・・（２）
［式中、ｘは、０＜ｘ≦０．５であり、ｍは３以下の数である。］
【００７３】
滑剤の具体例としては、既知の滑剤が挙げられるが、オレイン酸アミド、ステアリン酸アミド、エルカ酸アミド、ベヘニン酸アミド等の脂肪酸アミド、ステアリン酸ブチル、シリコーンオイル等が挙げられる。
【００７４】
紫外線吸収剤としては、２−ヒドロキシ−４−ｎ−オクトキシベンゾフェノン、２−（２’−ヒドロキシ−３’，５’−ジ−ｔ−ブチルフェニル）−５−クロロベンゾトリアゾール、２−（２’−ヒドロキシ−３’−ｔ−ブチル−５’−メチルフェニル）−５−クロロベンゾトリアゾール等の紫外線吸収剤等が挙げられる。
【００７５】
光安定剤としては、ｎ−ヘキサデシル−３，５−ジ−ｔ−ブチル−４−ヒドロキシベンゾエート、２，４−ジ−ｔ−ブチルフェニル−３’，５’−ジ−ｔ−ブチル−４’−ヒドロキシベンゾエート、ビス（２，２，６，６−テトラメチル−４−ピペリジル）セバケート、コハク酸ジメチル−２−（４−ヒドロキシ−２，２，６，６−テトラメチル−１−ピペリジル）エタノール縮合物、ポリ｛［６−〔（１，１，３，３−テトラメチルブチル）アミノ〕−１，３，５−トリアジン−２，４−ジイル］〔（２，２，６，６−テトラメチル−４−ピペリジル）イミノ〕ヘキサメチレン〔（２，２，６，６−テトラメチル−４−ピペリジル）イミノ〕｝、Ｎ，Ｎ’−ビス（３−アミノプロピル）エチレンジアミン−２，４−ビス〔Ｎ−ブチル−Ｎ−（１，２，２，６，６−ペンタメチル−４−ピペリジル）アミノ〕−６−クロロ−１，３，５−トリアジン縮合物等の光安定剤を挙げることができる。
【００７６】
さらに、下記式（３）や下記一般式（４）で表されるアミン系酸化防止剤、５，７−ジ−ｔ−ブチル−３−（３，４−ジ−メチル−フェニル）−３Ｈ−ベンゾフラン−２−ワン等のラクトン系酸化防止剤、下記一般式（５）等のビタミンＥ系酸化防止剤を挙げることができる。
【００７７】
【化１】
2014051629.tif 000004
【化２】
2014051629.tif 000005
［式（４）中、Ｒ１とＲ２は、炭素数１４〜２２のアルキル基を示す。］
【化３】
2014051629.tif 000006
【００７８】
さらに、その他に、帯電防止剤、脂肪酸金属塩等の分散剤、ポリエチレン、オレフィン系エラストマー等を本発明の目的を損なわない範囲で配合することができる。
【００７９】
本発明に用いるプロピレン−エチレンブロック共重合体（Ｘ）と熱可塑性エラストマー（Ｙ）からなるプロピレン系熱可塑性エラストマー組成物は、この組成物の特性を最大限維持しながら、他の特性または機能を付与する為に、それ以外の重合体、共重合体、エラストマーを任意にブレンドすることができる。具体的には、エチレン−アクリレート共重合体、エチレン−酢酸ビニル共重合体、エチレン−アクリロニトリル共重合体、天然ゴム、ジエン系ゴム、クロロプレンゴム、ニトリルゴム、多糖類、天然樹脂などの、各種樹脂を該プロピレン系熱可塑性エラストマー組成物１００重量部に対して、１〜３０重量部程度任意にブレンドすることも可能である。
【００８０】
同様に、フィラーとして、アルミナ、カーボンブラック、炭酸カルシウム、シリカ、石膏、タルク、マイカ、カオリン、クレー、酸化チタン、アルミナのような各種無機質フィラーを、該プロピレン系熱可塑性エラストマー組成物１００重量部に対して、１〜３０重量部、好ましくは、１〜１０重量部を任意に添加することもできる。
【００８１】
４．シート成形品
本発明のシートは、上記３種の樹脂をそれぞれ溶融混合し、公知の成形方法、例えば、押出成形法、カレンダー成形法、圧縮成形法、注型成形法等により製造することが出来る。あるいは各種樹脂ペレットを直接単軸押出成形機などでドライブレンドしたものをシート状に押出成形してよい。中でも押出成形法が好ましく、具体的にはＴダイ法、インフレーション法等を用いた押出法が挙げられる。押出されたシートは、ポリシング法、エアーナイフ法、金属鏡面ベルト法等の公知の方法で冷却固化される。
また、これらのシートは単層ばかりでなく、各種樹脂との多層構造においても広く使用することができるが、多層の場合は本発明のプロピレン系熱可塑性エラストマー組成物を中間層に用いることが好ましい。
【００８２】
本発明による熱可塑性エラストマー組成物からなるシートは、食品、医薬品、衣料等の包装用に利用できる。また、デスクマット等の文具用途、自動車内外装用途、農業用温室カバー、土水シート、防水シート、化粧シート（建装材、家具等）等の土木・建築用途、太陽電池部材等広い分野で利用可能である。
【００８３】
本発明のシートの厚みは、０．１〜１．５ｍｍのもが好ましく、柔軟性、透明性及び耐熱性の高度なバランスが要求される太陽電池部材に使用する場合、０．３〜０．６ｍｍのものがより好ましい。
【実施例】
【００８４】
以下、実施例により、本発明をさらに詳細に説明するが、本発明は、これらの記載により何ら限定されるものではない。
なお、各実施例及び比較例において、用いた物性測定は以下の方法で行い、プロピレン−エチレンブロック共重合体、プロピレン／α−オレフィン共重合体およびエチレン／α―オレフィン共重合体としては以下のものを使用した。
【００８５】
１．測定法
（１）ＴＲＥＦ
ＴＲＥＦ測定方法は前述した通りであり、装置と条件は以下の通りである。
［装置］
（ＴＲＥＦ部）
ＴＲＥＦカラム：４．３ｍｍφ  ×  １５０ｍｍステンレスカラム
カラム充填材：１００μｍ  表面不活性処理ガラスビーズ
加熱方式：アルミヒートブロック
冷却方式：ペルチェ素子（ペルチェ素子の冷却は水冷）
温度分布：±０．５℃
温調器：（株）チノー製デジタルプログラム調節計ＫＰ１０００（バルブオーブン）
加熱方式：空気浴式オーブン
測定時温度：１４０℃
温度分布：±１℃
バルブ：６方バルブ  ４方バルブ
【００８６】
（試料注入部）
注入方式：ループ注入方式
注入量：ループサイズ  ０．１ｍｌ
注入口加熱方式：アルミヒートブロック
測定時温度：１４０℃
（検出部）
検出器：波長固定型赤外検出器  ＦＯＸＢＯＲＯ社製  ＭＩＲＡＮ  １Ａ
検出波長：３．４２μｍ
高温フローセル：ＬＣ−ＩＲ用ミクロフローセル  光路長１．５ｍｍ  窓形状２φ×４ｍｍ長丸  合成サファイア窓板
測定時温度：１４０℃
（ポンプ部）
送液ポンプ：センシュウ科学社製  ＳＳＣ−３４６１ポンプ
［測定条件］
溶媒：ｏ−ジクロロベンゼン（０．５ｍｇ／ｍＬのＢＨＴを含む）
試料濃度：５ｍｇ／ｍＬ
試料注入量：０．１ｍＬ
溶媒流速：１ｍＬ／分
【００８７】
（２）シートの作製
スクリュウ口径３０ｍｍの押出機にドライブレンドした樹脂組成物のペレットを直接投入し、樹脂温度２００℃にて加熱溶融可塑化してＴ型ダイスより押出したシートを、表面温度が２０℃に制御された鏡面仕上げの金属製キャストロ−ルにて挟み、冷却固化させながら１ｍ／ｍｉｎの速度で連続的に引き取り、幅１００ｍｍ、厚さ１．０ｍｍのシートを得た。
【００８８】
（３）固体粘弾性測定
成形シートから１０ｍｍ×１８ｍｍ×２ｍｍｔの短冊状に切り出したものを試験片として用いた。装置はレオメトリック・サイエンティフィック社製のＡＲＥＳを用いた。周波数は１Ｈｚである。測定温度は−６０℃から段階状に昇温し、試料が融解して測定不能になるまで測定を行った。歪みは０．１〜０．５％の範囲で行った。
【００８９】
（４）各成分量の算出
ＴＲＥＦを用いて、前述した方法によって算出した。
（５）エチレン含有量の算出
１３Ｃ−ＮＭＲにより組成を検定したエチレン・プロピレンランダムコポリマーを基準物質として７３３ｃｍ−１の特性吸収体を用いる赤外分光法により、ランダムコポリマー中のエチレン含量を測定した。試験片は、ペレットをプレス成形により約５００ミクロンの厚さのフィルムとしたものを用いた。
【００９０】
（６）ｔａｎδ曲線のピーク
固有粘弾性測定により測定した。
（７）ＭＦＲ
ＪＩＳ  Ｋ７２１０に準拠して温度２３０℃、荷重２．１６ｋｇにて測定した。ただし、ポリエチレン系重合体に関しては測定温度を１９０℃とした。
（８）融解ピーク温度
ＤＳＣ試験機としてセイコーインスツルメント社製ＲＤＣ２２０Ｕを用い、サンプル５．０ｍｇを採り、２００℃で５分間保持後、４０℃まで１０℃／分の降温スピードで結晶化させ、さらに１０℃／分の昇温スピードで融解させたときの融解ピーク温度を測定した。
【００９１】
（９）分子量分布
前述の方法で測定した。
（１０）密度
ＪＩＳ  Ｋ７１１２−１９８０「プラスチックの密度と比重の測定方法」に準拠して、密度勾配管法にて測定した。
【００９２】
（１１）柔軟性
ＪＩＳ  Ｋ７１１３「プラスチックの引張り試験方法」に準拠して、チャック間距離１００ｍｍ、引張り速度１ｍｍ／ｍｉｎで引張り試験を実施し、柔軟性と目安となる引張弾性率を求めた。但し、試験片は厚さ１ｍｍの成形シートをＪＩＳ２号型ダンベルで打ち抜いたものを使用した。
柔軟性は７０ＭＰａ以下のものを○、７０ＭＰａを超えるものを×とした。
【００９３】
（１２）透明性
作製した厚さ１ｍｍのシートをＪＩＳ  Ｋ７１０５に準拠して内部へイズ値測定した。
内部ヘイズ値が１０％以下のものを○、１０％を超えるものを×とした。
（１３）耐熱性
固体粘弾性を測定し、１１０℃の貯蔵弾性率が３００ＫＰａ以上のものを○、３００ＫＰａ以下のものは、高温環境下で、樹脂の一部が溶融し、シートの平滑性が悪化する恐れがあるため×とした。
（１４）白濁試験
作製した厚さ１ｍｍのシートを８５℃ギヤオーブン中に２４時間放置した後、取り出してすぐにシートの透明性、色差等を目視で観測して、外観評価を実施した。試験前後でシートの外観が殆ど変わらないものを○、白化等シートの外観が変化したものを×とした。
【００９４】
２．使用材料
（１）プロピレン−エチレンブロック共重合体（Ｘ）
下記の製造例ＰＰ−１により、本発明で用いられるプロピレン−エチレンブロック共重合体（ＰＰ−１）を得た。
【００９５】
（製造例ＰＰ−１：プロピレン−エチレンブロック共重合体（ＰＰ−１）の製造）
・触媒の製造
・・珪酸塩の化学処理：
１０リットルの撹拌翼の付いたガラス製セパラブルフラスコに、蒸留水３．７５リットル、続いて濃硫酸（９６％）２．５ｋｇをゆっくりと添加した。５０℃で、さらにモンモリロナイト（水澤化学社製商品名、ベンクレイＳＬ；平均粒径＝５０μｍ）を１ｋｇ分散させ、９０℃に昇温し、６．５時間その温度を維持した。５０℃まで冷却後、このスラリーを減圧濾過し、ケーキを回収した。このケーキに蒸留水を７リットル加え再スラリー化後、濾過した。この洗浄操作を、洗浄液（濾液）のｐＨが、３．５を越えるまで実施した。回収したケーキを窒素雰囲気下１１０℃で終夜乾燥した。乾燥後の重量は７０７ｇであった。化学処理した珪酸塩は、キルン乾燥機により乾燥を実施した。
【００９６】
・・触媒の調製：
内容積３リットルの撹拌翼のついたガラス製反応器に上記で得た乾燥珪酸塩２００ｇを導入し、混合ヘプタン１１６０ｍｌ、さらにトリエチルアルミニウムのヘプタン溶液（０．６０Ｍ）８４０ｍｌを加え、室温で撹拌した。１時間後、混合ヘプタンにて洗浄し、珪酸塩スラリーを２．０ｌに調製した。次に、調製した珪酸塩スラリーにトリイソブチルアルミニウムのヘプタン溶液（０．７１Ｍ／Ｌ）９．６ｍｌを添加し、２５℃で１時間反応させた。並行して、〔（ｒ）−ジクロロ［１，１’−ジメチルシリレンビス｛２−メチル−４−（４−クロロフェニル）−４Ｈ−アズレニル｝］ジルコニウム〕（合成は特開平１０−２２６７１２号公報の実施例に従って実施した。）２１８０ｍｇ（３ｍｍｏｌ）と混合ヘプタン８７０ｍｌに、トリイソブチルアルミニウムのヘプタン溶液（０．７１Ｍ）を３３．１ｍｌ加えて、室温にて１時間反応させた混合物を、珪酸塩スラリーに加え、１時間撹拌した。
【００９７】
・・予備重合：
続いて、窒素で十分置換を行った内容積１０リットルの撹拌式オートクレーブに、ノルマルヘプタン２．１リットルを導入し、４０℃に保持した。そこに先に調製した珪酸塩／メタロセン錯体スラリーを導入した。温度が４０℃に安定したところでプロピレンを１００ｇ／時間の速度で供給し、温度を維持した。４時間後プロピレンの供給を停止し、さらに２時間維持した。予備重合終了後、残モノマーをパージし、撹拌を停止させ約１０分間静置後、上澄み約３リットルをデカントした。続いてトリイソブチルアルミニウム（０．７１Ｍ／Ｌ）のヘプタン溶液９．５ｍｌ、さらに混合ヘプタンを５．６リットル添加し、４０℃で３０分間撹拌し、１０分間静置した後に、上澄みを５．６リットル除いた。さらにこの操作を３回繰り返した。
最後の上澄み液の成分分析を実施したところ有機アルミニウム成分の濃度は、１．２３ミリモル／Ｌ、Ｚｒ濃度は８．６×１０−６ｇ／Ｌであり、仕込み量に対する上澄み液中の存在量は０．０１６％であった。続いて、トリイソブチルアルミニウム（０．７１Ｍ／Ｌ）のヘプタン溶液１７．０ｍｌ添加した後に、４５℃で減圧乾燥を実施した。この操作により触媒１ｇ当たりポリプロピレンが２．１ｇを含む予備重合触媒が得られた。
【００９８】
・重合
・・第１重合工程
図２に示すフローシートの重合装置を用いた。
攪拌羽根を有する横型重合器１（Ｌ／Ｄ＝３．７、内容積１００Ｌ）に、あらかじめ３５ｋｇのシーズポリマーを導入後、窒素ガスを３時間流通させた。その後、プロピレン、エチレンおよび水素を導入しながら６５℃まで昇温した。反応器の圧力を２．２ＭＰａＧとし、ガス中のエチレン／プロピレン（モル比）＝０．０６、水素／プロピレン（モル比）＝０．０００２となるように条件調整をした後、上記予備重合触媒を０．９ｇ／ｈｒ（予備重合されたポリマーも含んだ量）、有機アルミ化合物としてトリイソブチルアルミニウムを１５ｍｍｏｌ／ｈｒ一定となるように供給した。反応温度６５℃、反応圧力２．２ＭＰａＧ、上記のエチレン／プロピレン、水素／プロピレンの条件を維持するようにして、プロピレン−エチレンランダム共重合体（Ｘ）の製造を実施した。
反応熱は、配管３から供給される原料プロピレンの気化熱により除去した。重合器から排出される未反応ガスは、配管４を通して反応器系外で冷却、凝縮させて重合器１に還流した。本重合で得られたプロピレン−エチレンランダム共重合体（Ｘ）は、重合体の保有レベルが反応容積の６５容積％となる様に配管５を通して重合器１から間欠的に抜き出し第２重合工程の重合器１０に供給した。このとき、プロピレン−エチレンランダム共重合体（Ｘ）の生産量は７ｋｇ／ｈｒであった。配管５からプロピレン−エチレンランダム共重合体（Ｘ）の一部を抜き出して分析用サンプルとした。
【００９９】
・・第２重合工程
攪拌羽根を有する横型重合器１０（Ｌ／Ｄ＝３．７、内容積１００Ｌ）に第１重合工程からのプロピレン−エチレンランダム共重合体（Ｘ）を間欠的に供給し、プロピレンとエチレンの共重合を行った。反応条件は攪拌速度１８ｒｐｍ、反応温度７０℃、反応圧力２．１ＭＰａＧであり、ガスのエチレン／プロピレン（モル比）＝０．４３、水素／プロピレン＋エチレン（モル比）＝０．０００３となるように調整した。プロピレン−エチレンランダム共重合体（Ｙ）の重合量を調整するための重合活性抑制剤として酸素ガスを配管７より供給した。
反応熱は配管６から供給される原料プロピレンの気化熱により除去した。重合器から排出される未反応ガスは配管８を通して反応器系外で冷却、凝縮させて重合器１０に還流した。第２重合工程で生成されたプロピレン系ブロック共重合体（ＰＰ−１）は、重合体の保有レベルが反応容積の５０容積％となる様に配管９を通して重合器１０から間欠的に抜き出した。
【０１００】
・プロピレン−エチレンブロック共重合体（ＰＰ−１）の分析結果
上記で得られたプロピレン系ブロック共重合体（ＰＰ−１）のＭＦＲは６ｇ／１０分、融解ピーク温度Ｔｍは１３０℃、成分（Ａ）の含有量は５６ｗｔ％、成分（Ｂ）の含有量は４４重量％、プロピレン系ブロック共重合体（ＰＰ−１）のＭＦＲは６ｇ／１０分、成分（Ａ）のエチレン含量は２．２重量％、成分（Ｂ）中のエチレン含有量は１１重量％であった。
製造条件とＰＰ−１の分析結果を、まとめて表３に示す。
【０１０１】
【表３】
2014051629.tif 000007
【０１０２】
（２）熱可塑性エラストマー（Ｙ）
熱可塑性エラストマー（Ｙ）を構成するプロピレン／α−オレフィン共重合体（Ｙ１）、エチレン／α−オレフィン共重合体（Ｙ２）として、下記のものを使用した。
・プロピレン／α−オレフィン共重合体（Ｙ１）
（ＴＰＯ１）メタロセン系触媒によるプロピレン−エチレン系エラストマー
ＶＩＳＴＡＭＡＸＸ  ＶＭ３０００
Ｅｘｘｏｎ  Ｍｏｂｉｌ社製、商品名
ＭＦＲ：８．０ｇ／１０分、密度：０．８７１ｇ／ｃｍ３
・エチレン／α−オレフィン共重合体（Ｙ２）
（ＰＥ１）メタロセン系触媒によるエチレン−ヘキセン共重合体
カーネルＫＳ３４０Ｔ
日本ポリエチレン社製、商品名
ＭＦＲ：３．５ｇ／１０分、密度：０．８８０ｇ／ｃｍ３
【０１０３】
（実施例１〜４、比較例１〜４）
上記各成分を表４に記載の配合割合（重量部）で準備し、スーパーミキサーでドライブレンドした後、５０ミリ径の単軸押出機を用いて溶融混練した。ダイ出口部温度２００℃でダイから押し出しペレット化した。
得られたペレットをスクリュウ口径３０ｍｍの押出機に前記ペレットを投入し、樹脂温度２００℃にて加熱溶融可塑化してＴ型ダイスより押出したシートを、表面温度が２０℃に制御された鏡面仕上げの金属製キャストロ−ルにて挟み、冷却固化させながら１ｍ／ｍｉｎの速度で連続的に引き取り、幅１００ｍｍ、厚さ１．０ｍｍのシートを得た。
シートから切り出した試験片を用い、各種評価を行った。
【０１０４】
【表４】
2014051629.tif 000008
【０１０５】
表４より明らかなように、本発明で規定するプロピレン−エチレンブロック共重合体（Ｘ）と熱可塑性エラストマー（Ｙ）を、本発明で規定の割合でブレンドして得られた本発明のシートは、高い柔軟性と耐熱性を有することが分かる。
これに対して、プロピレン−エチレンブロック共重合体（Ｘ）と熱可塑性エラストマー（Ｙ）の配合比率が本発明の範囲外にある比較例１では柔軟性に劣り、比較例２ではシートの白濁が発生し不適である。また、プロピレン／α−オレフィン共重合体（Ｙ１）とエチレン／α−オレフィン共重合体（Ｙ２）の配合比率が範囲外にある比較例３では柔軟性に劣り、比較例４では耐熱性が不足しており、耐熱性が必要とする分野では不適であることが分かる。
【産業上の利用可能性】
【０１０６】
本発明のプロピレン系熱可塑性エラストマー組成物からなるシートは、柔軟性、透明性及び耐熱性に優れるため、食品、医薬品、衣料等の包装用シート、デスクマット等の文具用途、自動車内外装用途、農業用温室カバー、土水シート、防水シート、化粧シート（建装材、家具等）等の土木・建築用途、太陽電池部材等広い分野で利用可能である。
【図１】
2014051629.tif 000009
【図２】
2014051629.tif 000010